【事件の表示】
　特願２０１２−２１８４４３「赤外線カットフィルム、赤外線カット合わせガラスおよび赤外線カット部材」拒絶査定不服審判事件〔平成２６年　４月２１日出願公開，特開２０１４−　７１３５６〕について，次のとおり審決する。
【結　論】
　本件審判の請求は，成り立たない。
【理　由】
１　手続の経緯
　本件拒絶査定不服審判事件に係る出願（以下，「本件出願」という。）は，平成２４年９月２８日の出願であって，平成２７年１０月２２日付けで拒絶理由が通知され，同年１２月２４日に意見書及び手続補正書が提出され，平成２８年５月２７日付けで拒絶理由が通知され，同年７月２７日に意見書及び手続補正書が提出されたが，同年１２月２０日付けで拒絶査定（以下，「原査定」という。）がなされたものである。
　本件拒絶査定不服審判は，これを不服として，平成２９年３月２２日に請求されたものであって，本件審判の請求と同時に手続補正書が提出された。
２　本件出願の請求項１に係る発明
　本件出願の請求項１ないし１３に係る発明は，平成２９年３月２２日提出の手続補正書によって補正された請求項１ないし１３に記載された事項によって特定されるものと認められるところ，請求項１の記載は次のとおりである。
「透明基材と，
　極大吸収波長が７５０ｎｍ〜９２０ｎｍである近赤外線吸収剤を含む近赤外線吸収層と，
　コレステリック液晶相を固定化してなる少なくとも１層の近赤外線反射層とを有し，
　前記近赤外線吸収剤が，下記一般式（１）で表される化合物であり，
　前記近赤外線反射層のうち少なくとも１層は７５０ｎｍ〜９００ｎｍにおける反射率の極大値が４０％以上であることを特徴とする赤外線カットフィルム。
　　【化１】　　　　　　　　　　　　　　　　　　　　　　　　　　
（一般式（１）中，Ｒ1a及びＲ1bは互いに同じであっても異なっていてもよく，各々独立にアルキル基，アリール基またはヘテロアリール基を表す。Ｒ2およびＲ3は各々独立に水素原子または置換基を表し，Ｒ2およびＲ3のうち少なくとも一方は電子吸引性基であり，Ｒ2およびＲ3は互いに結合して環を形成してもよい。Ｒ4は水素原子，アルキル基，アリール基，ヘテロアリール基，置換ホウ素または金属原子を表し，Ｒ4はＲ1a，Ｒ1bおよびＲ3のうち少なくとも一方と共有結合または配位結合してもよい。）」（以下，当該請求項１に係る発明を「本件発明」という。）
３　原査定の拒絶の理由の概要
（１）　本件補正前の請求項８（本件補正後の請求項１に対応する。）に対する原査定の拒絶の理由（以下，「査定理由」という。）は，概略，次のとおりである。
　請求項８に係る発明は，引用文献８に記載された発明，引用文献１，７に記載された事項，及び周知技術（周知例：引用文献３）に基づいて，当業者が容易に発明をすることができたものであるから，特許法２９条２項の規定により特許を受けることができない。
（２）　査定理由で引用された引用例は，次のとおりである。
引用文献８：特開２０１１−１５４２１５号公報
引用文献１：特開２０１１−６８７３１号公報
引用文献３：特開２０１１−１０７３２１号公報
引用文献７：特開２０１０−６１１１９号公報
４　引用例
（１）引用文献８
　ア　引用文献８の記載
　引用文献８（特開２０１１−１５４２１５号公報）は，本件出願の出願前に頒布された刊行物であるところ，当該引用文献８には次の記載がある。（下線は，後述する「引用発明」の認定に特に関係する箇所を示す。）
（ア）　「【請求項１】
基板，並びにコレステリック液晶相を固定してなる少なくとも４つの光反射層Ｘ１，Ｘ２，Ｘ３及びＸ４を有し，
　光反射層Ｘ１及びＸ２それぞれの反射中心波長がλ
1
（ｎｍ）であり互いに等しく，且つ互いに逆方向の円偏光を反射し，その反射中心波長λ
1
（ｎｍ）が，１０１０〜１０７０ｎｍの範囲にあり，
　光反射層Ｘ３及びＸ４それぞれの反射中心波長がλ
2
（ｎｍ）であり互いに等しく，且つ互いに逆方向の円偏光を反射し，その反射中心波長λ
2
（ｎｍ）が，１１９０〜１２９０ｎｍの範囲にある，
赤外線を反射する赤外光反射板。
・・・（中略）・・・
【請求項３】
前記基板が，ポリマーフィルムである
【請求項４】
前記赤外光反射板の一方又は双方の表面に易接着層を有する
・・・（中略）・・・
【請求項６】
前記基板と，前記少なくとも４つの光反射層Ｘ１，Ｘ２，Ｘ３及びＸ４の少なくとも１つの光反射層との間に，下塗り層及び／又は配向層を有する
・・・（中略）・・・
【請求項１０】
前記易接着層，下塗り層，配向層，及び基板のうち少なくとも１つが，少なくとも１種類の色材を含有する
（イ）　「【技術分野】
【０００１】
　本発明はコレステリック液晶相を固定してなる光反射層を複数有する赤外光反射板であって，
主に建造物及び車両等の窓の遮熱に利用される赤外光反射板
【背景技術】
【０００２】
　近年，環境・エネルギーへの関心の高まりから省エネに関する工業製品へのニーズは高く，その一つとして住宅及び自動車等の窓ガラスの遮熱，つまり日光による熱負荷を減少させるのに効果のある，ガラス及びフィルムが求められている。日光による熱負荷を減少させるのには，太陽光スペクトルの可視光領域または赤外領域のいずれかの太陽光線の透過を防ぐことが必要である。
・・・（中略）・・・
【０００５】
　実際に，コレステリック液晶相を固定してなる光反射層を有する光反射膜を利用して，特定の波長の光を完全に反射することは困難であり，通常は，λ／２板という，特殊な位相差板を利用するのが一般的である。例えば，特許文献４及び５では，同一の方向の旋光性を有し，且つ同一の螺旋ピッチを有する，コレステリック液晶相を固定してなる光反射層を，λ／２板の両面にそれぞれ形成することで，所定の波長の右円偏光及び左円偏光を反射する試みがなされている。
【０００６】
　しかし，上記した通りλ／２板は特殊な位相差板であり，その作製が困難であり，作製コストが上昇する。また，材料が特殊のものに制限され，その結果，用途が制限される場合がある。さらに，通常，λ／２板は，層面に対して法線方向から入射する光に対しては，λ／２板として作用するものの，斜めから入射する光に対しては，厳密にはλ／２板として機能しない。そのため，上記λ／２板を組合せた構成では，斜め方向から入射する光を完全に反射できないという問題がある。
・・・（中略）・・・
【発明が解決しようとする課題】
【０００９】
　従って，本発明の課題は，コレステリック液晶相を固定してなる光反射層を複数有する赤外光反射板について，λ／２板の使用を必須とせずに，反射特性を改善することであり，並びに，コレステリック液晶相を固定してなる光反射層を複数有する赤外光反射板の選択反射特性を改善し，特に遮熱性の高い赤外光反射板を提供することである。
【課題を解決するための手段】
【００１０】
　前記課題を解決するため，本発明者が鋭意検討した結果，互いに逆の旋光性（即ち右又は左旋光性）のコレステリック液晶相を固定してなる光反射層を２組以上，基板上に配置すれば，当該波長域の左円偏光及び右円偏光のいずれをも反射でき，さらに，それぞれの組の選択反射の中心波長を，所定の範囲とすることで，より高い遮熱性能が得られることがわかった。この知見に基づき，本発明を完成するに至った。なお，本発明では，互いに逆の旋光性（即ち右又は左旋光性）のコレステリック液晶相を固定してなる対をなす２つの光反射層は，隣接している必要はなく，また基板の同一の表面上に形成されている必要もない。
【００１１】
　上記課題を解決するための手段は，以下の通りである。
［１］　基板，並びにコレステリック液晶相を固定してなる少なくとも４つの光反射層Ｘ１，Ｘ２，Ｘ３及びＸ４を有し，
　光反射層Ｘ１及びＸ２それぞれの反射中心波長がλ1（ｎｍ）であり互いに等しく，且つ互いに逆方向の円偏光を反射し，その反射中心波長λ1（ｎｍ）が，１０１０〜１０７０ｎｍの範囲にあり，
　光反射層Ｘ３及びＸ４それぞれの反射中心波長がλ2（ｎｍ）であり互いに等しく，且つ互いに逆方向の円偏光を反射し，その反射中心波長λ2（ｎｍ）が，１１９０〜１２９０ｎｍの範囲にある，
赤外線を反射する赤外光反射板。・・・（中略）・・・
【発明の効果】
【００１２】
　本発明によれば，コレステリック液晶相を固定してなる光反射層を複数有する赤外光反射板について，λ／２板の使用を必須とせずに，反射特性を改善することができる。本発明によれば，コレステリック液晶相を固定してなる光反射層を複数有する赤外光反射板の選択反射特性を改善し，特に遮熱性の高い赤外光反射板を提供することができる。」
（ウ）　「【図面の簡単な説明】
【００１３】
【図１】本発明の赤外光反射板の一例の断面図である。」
（エ）　「【発明を実施するための形態】
【００１４】
・・・（中略）・・・
【００１７】
　以下，図面を用いて，
本発明の赤外光反射板
の実施形態
　
図１に示す赤外光反射板は，基板１２の一方の表面に，それぞれ，コレステリック液晶相を固定してなる光反射層１４ａ，１４ｂ，１６ａ及び１６ｂを有する。
基板１２からの積層順
【００１８】
　
基板１２は，
ポリマーフィルムであり
【００２０】
　
光反射層１４ａ，１４ｂ，１６ａ及び１６ｂは，コレステリック液晶相を固定してなる層である
螺旋ピッチに基づいて，特定の波長の光を反射する光選択反射性を示す
隣接する光反射層１４ａと１４ｂは，それぞれのコレステリック液晶相の螺旋方向が互いに逆であるとともに，その反射中心波長λ
14
が同一である
隣接する光反射層１６ａと１６ｂは，それぞれのコレステリック液晶相の螺旋方向が互いに逆であるとともに，その反射中心波長λ
16
が同一である
λ
14
≠λ
16
を満足する
【００２１】
　図１に示す
赤外光反射板１０は，光反射層１４ａと１４ｂによる選択反射の中心波長λ
14
が，１０１０〜１０７０ｎｍの範囲にあり，光反射層１６ａと１６ｂによる選択反射の中心波長λ
16
が，１１９０〜１２９０ｎｍの範囲にある
・・・（中略）・・・
【００２３】
　上記した通り，隣接する光反射層１４ａと１４ｂは，それぞれのコレステリック液晶相の螺旋方向が互いに逆であり，同様に，隣接する光反射層１６ａと１６ｂは，それぞれのコレステリック液晶相の螺旋方向が互いに逆である。この様に，
逆向きのコレステリック液晶相からなり，選択反射の中心波長が同一の光反射層を近くに配置することで，同波長の左円偏光及び右円偏光の双方を反射することができる。
　例えば，光反射層１６ｂを通過した光（波長λ16の右円偏光が反射され，左円偏光のみが透過した光）が，次に通過するのが１６ｂではなく１４ａや１４ｂのように，選択反射の中心波長がλ16ではない場合，波長λ16の左円偏光成分は螺旋ピッチのサイズが異なるコレステリック液晶層を通過することになる。この場合，波長λ16の左円偏光成分は，他の光反射層中のコレステッリク液晶相の旋光性の影響を僅かではあるが受けることになり，左円偏光成分の波長がシフトするなどの変化が生じる。当然のことながら，この現象は，「波長λ16の左円偏光成分」に限って起こるわけではなく，ある波長のある円偏光が，異なる螺旋ピッチのコレステリック液晶相を通過する場合に生じる変化である。本発明者が種々検討した結果，経験則的なデータではあるが，所定の螺旋ピッチのコレステリック液晶層によって反射されなかった一方の円偏光成分が，反射されないまま，螺旋ピッチが異なる他のコレステリック液晶層を通過する場合，通過する当該層の数が３以上になると，通過する円偏光成分への悪影響が顕著になり，その後に，当該円偏光を反射可能なコレステリック液晶層に到達しても，当該層による反射率が顕著に低下することがわかった。本発明では，選択反射の中心波長が互いに同一であり，且つ螺旋方向が互いに異なる一組の光反射層は，隣接させて配置しなくても，本発明の効果が得られるが，当該一組の光反射層の間に配置される，他の光反射層（螺旋ピッチが異なるコレステリック液晶相を固定して形成された，選択反射の中心波長が異なる光反射層）は，２以下であるのが好ましい。勿論，当該一組の光反射層が隣接しているのが好ましい。
・・・（中略）・・・
【００２８】
　また，
本発明の赤外線反射板は，勿論，上記２山のピークスペクトル以外の赤外線波長領域（例えば，７８０〜９４０ｎｍ，１４００〜２５００ｎｍ）に対しても，それぞれの波長域に合わせた選択反射特性を有していてもよい。
コレステリック液晶相を固定してなる光反射層
の１組をさらに積層する
【００２９】
　また，反射特性のみならず，材料の光吸収特性によって遮熱効果を改善することもできる。
　例えば，
近赤外光域，好ましくは，７８０〜９４０ｎｍ程度の波長域範囲に吸収特性を示す色材を，基板もしくは少なくとも一つの光反射層に添加することによって，又は該色材を含有する層を別途配置することによって，近赤外域の光を吸収し，遮熱性をさらに改善することもできる。
・・・（中略）・・・
【００３３】
　なお，
色材
は，液晶の配向に影響する場合があるので，これらの材料は，基板もしくは光反射層以外の他の層中に添加する
ことが好ましい
色材
は，光反射層と比較して，より後に光が入射する部材に添加されるのが好ましい
・・・（中略）・・・
【００４６】
　次に，本発明の赤外光反射板の作製に用いられる材料及び作製方法の例について詳細に説明する。
１．光反射層形成用材料
　本発明の赤外光反射板では，
各光反射層の形成に，硬化性の液晶組成物を用いるのが好ましい
【００４７】
（１）　棒状液晶化合物
　本発明に使用可能な棒状液晶化合物の例は，棒状ネマチック液晶化合物である。前記棒状ネマチック液晶化合物の例には，アゾメチン類，アゾキシ類，シアノビフェニル類，シアノフェニルエステル類，安息香酸エステル類，シクロヘキサンカルボン酸フェニルエステル類，シアノフェニルシクロヘキサン類，シアノ置換フェニルピリミジン類，アルコキシ置換フェニルピリミジン類，フェニルジオキサン類，トラン類及びアルケニルシクロヘキシルベンゾニトリル類が好ましく用いられる。低分子液晶化合物だけではなく，高分子液晶化合物も用いることができる。
【００４８】
　本発明に利用する棒状液晶化合物は，重合性であっても非重合性であってもよい。・・・（中略）・・・
【００６３】
２．　基板
　本発明の赤外光反射板は，基板を有するが，当該
基板は自己支持性があり，上記光反射層を支持するものであれば，材料及び光学的特性についてなんら限定はない
【００６４】
　
可視光に対する透過性が高いポリマーフィルム
【００６５】
３．　易接着層
　本発明の赤外光反射体は，
一方又は双方の最外層として，易接着層を有していてもよい
【００６９】
４．　下塗り層
　本発明の赤外光反射体は，
コレステリック液晶相の光反射層と基板との間に下塗り層を有していてもよい
【００７０】
５．　配向層
　本発明の赤外光反射体は，
コレステリック液晶相の光反射層と基板との間に配向層を有していてもよい。
　
配向層は，コレステリック液晶相の光反射層と隣接する必要があるので，コレステリック液晶相の光反射層と
下塗り層との間に設けるのが好ましい。
・・・（中略）・・・
【００７６】
９．　色材
　本発明の赤外光反射体は，
光反射層，易接着層，下塗り層，配向層，及び基板の少なくとも１つに，色材を含有するのが好ましい。色材の種類によっては，液晶の配向に影響を与えるため，光反射層以外の部材（層，基板等）に添加するのが好ましい。
【００７７】
　
色材としては，染料，顔料いずれも用いることができる。特に，７８０〜９４０ｎｍの波長領域に対する吸収材特性を示す材料を用いると，遮熱性をより改善できるので好ましい。
７８０〜９４０ｎｍの波長領域に対する吸収材料としては，シアン染料
【００７９】
　上記した通り，
光吸収素材である色材を利用すると，可視光線波長領域の透過率スペクトルに偏りが生じ，透過光に色味が生じる場合がある。用途によっては，この特性を積極的に利用して，所望の色となるように色材を選択することができる。一方，用途によっては（例えば，車のフロントガラス等）では，着色が好ましくない場合もある。
吸収極大波長が７８０〜９４０ｎｍである吸収材料とともに，他の吸収特性を示す吸収材料を併用することで，色味をニュートラルに調整し得る
・・・（中略）・・・
【００９４】
１４．　赤外光反射板の用途
　本発明の赤外光反射板は，太陽光エネルギーのピークに対応する１０１０〜１０７０ｎｍ，１１９０〜１２９０ｎｍに反射ピークのある選択反射特性を示す。この様な特性の反射板は，住宅，オフィスビル等の建造物，又は自動車等の車両の窓に，日射の遮熱用の部材として貼付される。又は，本発明の赤外光反射板は，日射の遮熱用の部材そのもの（たとえば，遮熱用ガラス，遮熱用フィルム）として，その用途に供することができる。
【００９５】
　赤外光反射板としてその他の重要な性能は，可視光の透過率とヘイズである。材料の選択及び製造条件等を調整して，用途に応じて，好ましい可視光の透過率及びヘイズを示す赤外光反射板を提供できる。例えば可視光の透過率が高い用途に用いられる態様では，可視光の透過率が９０％以上であり，且つ赤外の反射率が上記反応を満足する赤外光反射板とすることができる。」
（オ）　「【実施例】
【００９６】
　以下に実施例と比較例（なお比較例は公知技術というわけではない）を挙げて本発明の特徴をさらに具体的に説明する。以下の実施例に示す材料，使用量，割合，処理内容，処理手順等は，本発明の趣旨を逸脱しない限り適宜変更することができる。従って，本発明の範囲は以下に示す具体例により限定的に解釈されるべきものではない。
・・・（中略）・・・
【０１１３】
配向層用塗布液（Ｈ２）の組成（シアン染料含有）
　変性ポリビニルアルコールＰＶＡ２０３（クラレ社製）　　　１０質量部
　グルタルアルデヒド　　　　　　　　　　　　　　　　　　０．５質量部
　水　　　　　　　　　　　　　　　　　　　　　　　　　　３６９質量部
　メタノール　　　　　　　　　　　　　　　　　　　　　　１１９質量部
　
シアン染料ダイレクトブルー７９
・・・（中略）・・・
【０１１６】
［実施例５］
　易接着層（アンダーコート層）用塗布液（Ｕ１）を，ワイヤーバーを用いて，乾燥後の膜厚が０．５μｍになるように
ＰＥＴフィルム（富士フイルム（株）製，厚み：１８８μｍ）上に
易接着層（アンダーコート層）を形成
　次いで，上記で作製した
易接着層（アンダーコート層）付ＰＥＴフィルムの易接着層（アンダーコート層）が塗布されていない側の表面上に
下塗り層を形成
　次いで，形成した
下塗り層の上に
配向層を形成
　次いで，形成した
配向層の上に
４層積層されたコレステリック液晶相の光反射層を形成
　次いで，上記で形成したコレステリック液晶相の
光反射層の最上層の表面に
易接着層を形成し，赤外光反射板を作製
【０１１７】
　次いで，上記で作製した赤外光反射板と合わせガラス用ポリビニルブチラール中間膜シート（厚み：３８０μｍ）とを，ラミネーター（大成ラミネーター（株）製）を用いてラミネート処理（加熱温度：８０℃，加圧力：１．５ｋｇ／ｃｍ2，搬送速度：０．１ｍ／ｍｉｎ）することにより，合わせガラス用積層中間膜シートを作製した。
　次いで，上記で作製した合わせガラス用積層中間膜シートを２枚の透明ガラス（厚さ：２ｍｍ）で挟み，ゴムバッグに入れ，真空ポンプで減圧した。その後，減圧下で９０℃まで昇温し，３０分間保持後，いったん常温常圧まで戻した。その後，オートクレーブ内にて圧力１．３ＭＰａ，温度１３０℃の条件で２０分間保持した。これを常温常圧まで戻し，実施例５の赤外光反射機能付合わせガラスを作製した。
・・・（中略）・・・
【０１２４】
［実施例７］
　易接着層用塗布液（Ｉ１）を紫外線吸収剤含有易接着層用塗布液（Ｉ２）に変更した以外は
実施例５と同様の手順にして実施例７
［実施例８］
　
配向層用塗布液（Ｈ１）をシアン染料含有配向層用塗布液（Ｈ２）に変更した以外は実施例７と同様の手順にして実施例８の赤外光反射機能付合わせガラスを作製した
・・・（中略）・・・
【０１２５】
　上記で作製した各赤外光反射機能付合わせガラスについて，同様に，遮熱性能評価２，耐光性試験（気泡の発生評価）を実施した。さらに，耐光性試験として，黄変度を観察して，以下の基準で評価し，さらに，透過光色味評価も併せて実施した。
［耐光性試験（黄変度評価）］
　耐光性試験条件は，気泡発生の黄変度変化と同様である。
・黄変判定
　○：変化無し
　△：よく観察すると，黄変に気付く
　×：一目で黄変に気付く
××：黄変が激しい
【０１２６】
［透過光色味評価］
　作製した各赤外光反射機能付合わせガラスについて，白色蛍光灯で観察を行い，目視判定を行なった。
　◎：色味無し
　○：よく観ると色味があるが，気にならない
　△：よく観ると色味があり，気になる
　×：一目で色味に気付く
　結果を，下表に示す。実施例５の結果も併せて示す。
【０１２７】
【表７】　　　　　　　　　　　　　　　　　　　　　　　　　　　　　
【０１２８】
　実施例５は，透過光色味としては問題無いレベルであることが確認された。
　実施例７では，紫外線吸収剤を易接着層に含有させたことにより，遮熱性能が向上し，耐光性試験の黄変も抑制することができた。
　
実施例８では，さらにシアン染料を配向層に含有させたことにより，さらに遮熱性能が向上した。
【０１２９】
　上記の結果より，本発明の実施例によれば，遮熱性能に優れる赤外光反射板を得られることが示された。・・・（中略）・・・また，
色材
を含有させることにより，遮熱性能を向上させられることが示された
（カ）　「【図１】　　　　　　　　　　　　　　　　　　　　　　　　
」
　イ　引用文献８に記載された発明
　引用文献８の記載から，請求項１０に係る発明の実施形態である「赤外光反射板１０」として，次の発明が記載されていると認められる。
「ポリマーフィルムである基板１２と，
　前記基板１２の一方の表面に設けられた下塗り層と，
　前記下塗り層上に設けられた配向層と，
　コレステリック液晶相を固定してなり，螺旋ピッチに基づいて特定の波長の光を反射する光選択反射性を示す光反射層１４ａ，１４ｂ，１６ａ及び１６ｂであって，前記配向層上にこの順で積層された光反射層１４ａ，１４ｂ，１６ａ及び１６ｂと，
　一方又は双方の最外層に設けられた易接着層とを，
有する赤外光反射板１０であって，
　前記光反射層１４ａと１４ｂは，それぞれのコレステリック液晶相の螺旋方向が互いに逆であるとともに，その反射中心波長λ14が同一であることによって，同波長の左円偏光及び右円偏光の双方を反射するよう構成され，前記反射中心波長λ14は１０１０ないし１０７０ｎｍの範囲にあり，
　前記光反射層１６ａと１６ｂは，それぞれのコレステリック液晶相の螺旋方向が互いに逆であるとともに，その反射中心波長λ16が同一であることによって，同波長の左円偏光及び右円偏光の双方を反射するよう構成され，前記反射中心波長λ16は１１９０ないし１２９０ｎｍの範囲にあり，
　前記易接着層，前記下塗り層，前記配向層，及び前記基板１２のうち少なくとも１つが，７８０ないし９４０ｎｍの波長領域に吸収特性を示す色材を含有する，
　主に建造物及び車両等の窓の遮熱に利用される赤外光反射板１０。」（以下，「引用発明」という。）
（２）引用文献１
　ア　引用文献１の記載
　引用文献１（特開２０１１−６８７３１号公報）は，本件出願の出願前に頒布された刊行物であるところ，当該引用文献１には次の記載がある。（下線は，後述する「引用文献１記載事項」の認定に特に関係する箇所を示す。）
（ア）　「【請求項１】
　下記一般式（１）で表される近赤外吸収性色素を含有することを特徴とする硬化性組成物。
【化１】　　　　　　　　　　　　　　　　　　　　　　　　　　　　　
（式中，Ｒ１ａ及びＲ１ｂは互いに同じであっても異なっていてもよく，各々独立にアルキル基，アリール基またはヘテロアリール基を表す。Ｒ２及びＲ３は各々独立に水素原子または置換基を表し，少なくとも一方は電子吸引性基であり，Ｒ２及びＲ３は結合して環を形成してもよい。Ｒ４は水素原子，アルキル基，アリール基，ヘテロアリール基，置換ホウ素または金属原子を表し，Ｒ１ａ，Ｒ１ｂ及び／又はＲ３と共有結合もしくは配位結合していてもよい。）」
（イ）　「【技術分野】
【０００１】
　本発明は，不可視性の高い近赤外吸収性の硬化性組成物，インク組成物，インクジェット用インクおよびレジスト液に関する。また本発明は，該インクジェット用インクおよびレジスト液を用いた近赤外線吸収フィルタの製造方法に関する。
【背景技術】
【０００２】
　
近赤外線吸収色素は広い分野において様々な用途に適用されている。例えば，
熱線遮蔽フィルムにおける光学フィルタとして，
近赤外吸収性色素は用いられている。
　また，セキュリティインクや，不可視バーコードインクにおける情報表示材料として，近赤外吸収性色素が用いられている。セキュリティインクは，紙幣・金券類・有価証券類等の暗号化された情報（バーコード，２次元コード，ＯＣＲ文字等）を印刷し，偽造を防止するために用いられている。またセキュリティインクは，印刷物の意匠性を損なわない隠しインクとしても有用である。
【０００３】
　
近赤外線吸収色素を情報表示用途に使用する場合には，近赤外領域に強い吸収を有することに併せて，目に見えないという不可視性に優れることが非常に重要である。
特に，可視領域に近い赤外領域（７００ｎｍ〜９００ｎｍ）に極大吸収を有する近赤外線吸収色素においては，不可視性が不十分である傾向が顕著である。
【０００４】
　近赤外線吸収色素の別の応用例として，ＣＣＤ用の赤外線吸収フィルタが挙げられる。カメラに装着されたＣＭＯＳ・ＣＣＤ等の固体撮像素子は，赤外領域の光（７００ｎｍ〜１１００ｎｍ）にも高い感度を有しており，正確な色分解がなされない。この不正確な色分解を避けるため，通常は，反射型の赤外線吸収フィルタと，無機イオンまたは有機色素を用いた吸収型の赤外線吸収フィルタとをカメラの光学系に挿入している。しかし，このようなフィルタはレンズ全面に装着するため一画素ごとに赤外線カットのＯＮ／ＯＦＦを行うことは実質的に不可能であり，例えば，可視光による像と赤外光による像を一度に撮像するような用途に用いることはできない。
・・・（中略）・・・
【発明が解決しようとする課題】
【０００６】
　本発明は，不可視性が高い近赤外吸収性の硬化性組成物，インク組成物，インクジェット用インクおよびレジスト液を提供することを課題とする。また本発明は，該インクジェット用インクおよびレジスト液を用いた近赤外線吸収フィルタの製造方法を提供することを課題とする。
【課題を解決するための手段】
【０００７】
　本発明の課題は，下記の手段によって解決された。
＜１＞下記一般式（１）で表される近赤外吸収性色素を含有することを特徴とする硬化性組成物。
【化１】　　　　　　　　　　　　　　　　　　　　　　　　　　　　　
（式中，Ｒ１ａ及びＲ１ｂは互いに同じであっても異なっていてもよく，各々独立にアルキル基，アリール基またはヘテロアリール基を表す。Ｒ２及びＲ３は各々独立に水素原子または置換基を表し，少なくとも一方は電子吸引性基であり，Ｒ２及びＲ３は結合して環を形成してもよい。Ｒ４は水素原子，アルキル基，アリール基，ヘテロアリール基，置換ホウ素または金属原子を表し，Ｒ１ａ，Ｒ１ｂ及び／又はＲ３と共有結合もしくは配位結合していてもよい。）・・・（中略）・・・
【発明の効果】
【０００８】
　本発明の硬化性組成物は，
近赤外線吸収能を有し，可視部での吸収がきわめて低く，当該硬化性組成物を用いて作製された硬化膜は，近赤外での吸収性と不可視性の両方の特性を併せ持つ
（ウ）　「【図面の簡単な説明】
【０００９】
・・・（中略）・・・【図４】硬化膜Ｃ−１，Ｃ−２およびＣ−３の透過スペクトルを表すグラフである。」
（エ）　「【発明を実施するための形態】
【００１０】
　以下に，まず，本発明の硬化性組成物，当該硬化性組成物を含むインクジェット用インク，および当該硬化性組成物を含むレジスト液について説明する。以下，代表的な実施態様に基づいて説明されることがあるが，本発明はそのような実施態様に限定されるものではない。なお，本明細書において「〜」を用いて表される数値範囲は，「〜」の前後に記載される数値を下限値および上限値として含む範囲を意味する。
【００１１】
＜近赤外線吸収色素＞
　まず本発明で用いられる近赤外吸収性色素について説明する。・・・（中略）・・・
【００３７】
　以下に，本発明の硬化性組成物に使用される近赤外吸収性色素の具体例を示すが，本発明は下記具体例に限定されるものではない。本明細書において，Ｍｅはメチル，Ｅｔはエチル基を，Ｂｕはブチル基，Ｐｈはフェニル基を表す。なお，以下の化学式において例えば式Ｄ−１やＤ−１７等は一般式（１）の置換基Ｒ４にあたる水素原子が置換基Ｒ３を構成するヘテロ環の窒素原子と配位結合を形成するが，これを省略して示している（後記スキーム１参照）。
・・・（中略）・・・
【００４８】
【化１９】
・・・（中略）・・・
・・・（後略）・・・」
（オ）　「【実施例】
【０１６４】
　以下に実施例を挙げて本発明をさらに詳細に説明する。以下の実施例に示す材料，使用量，割合，処理内容，処理手順等は，本発明の趣旨を逸脱しない限り適宜変更することができる。したがって，本発明の範囲は以下に示す具体例により限定的に解釈されるべきものではない。なお，以下の実施例及び比較例において単に「部」又は「％」というとき，特に断らない限り，質量基準である。
・・・（中略）・・・
【０１７３】
−微粒子分散物の作製−
（調製例１）
［
例示化合物（Ｄ−１４２）
　下記
表１に示す近赤外線吸収化合物（５質量部），分散剤（５質量部）とに，分散媒（９０質量部）を加え１００質量部
【０１７４】
【表１】　　　　　　　　　　　　　　　　　　　　　　　　　　　　　
分散剤
Ｗ−１
Ｓｏｌｓｐｅｒｓｅ　５５０００
　　　　　　　　　　　　　　　　　　　（商品名　
アビシア（社）製
分散媒
　　　　　　　　　　　　　　　　　　　　　　　　　（ＰＥＧＭＥＡ）
　　　　
Ｓ−２
Ｎ−ビニルカプロラクタム
　　　　Ｓ−３　フェノキシエチルアクリレート（ＰＥＡ）
　　　　Ｓ−４　ジプロピレングリコールジアクリラート（ＤＰＧＤＡ）
【０１７５】
−光硬化性インク組成物の作製−
（実施例１）
　以下の成分を高速水冷式攪拌機により攪拌し，光硬化性インク組成物Ｂ−１を得た。
・前記
微粒子分散液Ａ−４
２０．０部
・
Ｎ−ビニルカプロラクタム
４２．０部
・
ジプロピレングリコールジアクリラート
３０．０部
・
Ｉｒｇａｃｕｒｅ　８１９
８．０部
（
Ｃｉｂａ Ｓｐｅｃｉａｌｔｙ Ｃｈｅｍｉｃａｌｓ社製 光重合開始剤
・・・（中略）・・・
【０１７７】
−光照射による硬化膜の作製−
（実施例３）
　厚み１．０ｍｍのガラス基板上に，スピンコートにより上記
光硬化性インク組成物Ｂ−１を塗布し
露光
硬化膜Ｃ−１
・・・（中略）・・・
【０１８１】
　図４に実施例３，４，６で得られた硬化膜Ｃ−１，Ｃ−２およびＣ−３の透過スペクトルを示す。図４に示すとおり，Ｃ−１，Ｃ−２およびＣ−３はすべて５５０ｎｍの吸光度が０．１以下であり，吸収可視部の吸収をほとんど有さず，本発明の
硬化膜は，極めて高い不可視性を有する
・・・（中略）・・・
【０１８４】
−硬化塗膜の耐光性試験−
（実施例７）
硬化膜Ｃ−１
　なお，残存率（％）＝（照射語の吸光度）÷（照射前の吸光度）×１００で定義される値であり，値が大きいほど高堅牢である。
前記
残存率の値
Ｃ−１：９７％　（実施例３）
Ｃ−２：９４％　（実施例４）
Ｃ−３：９６％　（実施例６）
Ｃ−４：２２％　（比較例）
【０１８５】
　以上の結果から，
本発明の赤外線吸収色素を含む硬化性組成物を用いた硬化膜は，
非常に高い光堅牢性を示す
（カ）　「【図４】　　　　　　　　　　　　　　　　　　　　　　　　
」
　イ　引用文献１に記載された技術事項
　引用文献１の図４から，硬化膜Ｃ−１の吸収極大波長が約８５０ｎｍにあることが看取されるから，前記ア（ア）ないし（カ）で摘記した引用文献１の記載から，次の技術事項が引用文献１に記載されていると認められる。
「下記構造を有する例示化合物（Ｄ−１４２）は，近赤外線吸収能を有するとともに，可視部での吸収がきわめて低い近赤外吸収性色素であり，
　当該例示化合物（Ｄ−１４２）を含有する下記組成の光硬化性インク組成物Ｂ−１を塗布し，露光して得られる硬化膜Ｃ−１は，吸収極大波長が約８５０ｎｍにあり，極めて高い不可視性を有し，かつ，非常に高い光堅牢性を示すこと。
［例示化合物Ｄ−１４２の構造］　　　　　　　　　　　　　　　　　　
［光硬化性インク組成物Ｂ−１の組成］
　　下記組成の微粒子分散液Ａ−４　　　　　　　　　　　　２０．０部
　　Ｎ−ビニルカプロラクタム　　　　　　　　　　　　　　４２．０部
　　ジプロピレングリコールジアクリラート　　　　　　　　３０．０部
　　Ｉｒｇａｃｕｒｅ　８１９（Ｃｉｂａ Ｓｐｅｃｉａｌｔｙ Ｃｈｅｍｉｃａｌｓ社製の光重合開始剤）　　　　　　　　　　　　　　　８．０部
［微粒子分散液Ａ−４の組成］
　　例示化合物（Ｄ−１４２）　　　　　　　　　　　　　　　５質量部
　　Ｓｏｌｓｐｅｒｓｅ　５５０００（アビシア（社）製の分散剤）
　　　　　　　　　　　　　　　　　　　　　　　　　　　　　５質量部
　　Ｎ−ビニルカプロラクタム　　　　　　　　　　　　　　９０質量部」（以下，「引用文献１記載事項」という。）
５　判断
（１）対比
　ア　引用発明の「基板１２」，「７８０〜９４０ｎｍの波長領域に吸収特性を示す色材」，「コレステリック液晶相」，「光反射層１４ａ，１４ｂ，１６ａ及び１６ｂ」及び「赤外光反射板１０」は，本件発明の「透明基材」，「近赤外線吸収剤」，「コレステリック液晶相」，「近赤外線反射層」及び「赤外線カットフィルム」に，それぞれ対応する。
　イ　引用発明は，「主に建造物及び車両等の窓の遮熱に利用される赤外光反射板１０」であるところ，可視光を透過する，すなわち，透明でなければ，建造物や車両等の窓の遮蔽として用をなさないことは明らかである。そうすると，引用発明の「ポリマーフィルムである基板１２」（本件発明の「透明基材」に対応する。以下，「（１）対比」欄において，「」で囲まれた引用発明の構成に付した（）内の文言は，当該構成に対応する本件発明の発明特定事項を表す。）は透明であると認められる。なお，この点は，引用文献８の【００６４】に，基板に用いるポリマーフィルムとして，可視光に対する透過性が高いポリマーフィルムが記載されていることや，実施例８（【０１２４】）等において，基板として「ＰＥＴフィルム（富士フイルム（株）製，厚み：１８８μｍ）」（【０１１６】）を用いていることから確認できることでもある。
　したがって，引用発明の「基板１２」は，本件発明の「透明基材」に相当し，引用発明は，「透明基材を有する」という本件発明の発明特定事項に相当する構成を具備している。
　ウ　引用発明の「色材」（近赤外線吸収剤）は７８０ないし９４０ｎｍの波長領域に吸収特性を示すから，近赤外線吸収剤（「近赤外線」は，概ね７００ｎｍないし２．５μｍの波長範囲の電磁波を指す技術用語である。）といえる。（なお，引用文献８の【００７９】には「吸収極大波長が７８０〜９４０ｎｍである吸収材料」なる文言が記載されているところ，当該記載が，引用発明における「７８０ないし９４０ｎｍの波長領域に吸収特性を示す色材」を指していることは，文脈上明らかであるから，引用発明の「７８０ないし９４０ｎｍの波長領域に吸収特性を示す」とは，「吸収極大波長が７８０ないし９４０ｎｍの範囲にある」ことを指していると解される。）
　また，引用発明の易接着層，下塗り層，配向層，及び基板１２のうち「色材」を含有する層は，本件発明の「近赤外線吸収層」と，「層構成中のいずれかの層」である点で共通する。
　したがって，本件発明と引用発明は，「層構成中のいずれかの層が近赤外線吸収剤を含む」点で，共通する。
　エ　引用発明の「光反射層１４ａ，１４ｂ，１６ａ及び１６ｂ」は，「コレステリック液晶相を固定してな」るものである。
　また，当該「光反射層１４ａ，１４ｂ，１６ａ及び１６ｂ」（近赤外線反射層）は，その反射中心波長が，１０１０ないし１０７０ｎｍの範囲と１１９０ないし１２９０ｎｍの範囲とにあるから，近赤外線反射層といえる。
　したがって，引用発明は，「コレステリック液晶相を固定化してなる少なくとも１層の近赤外線反射層」という本件発明の発明特定事項に相当する構成を具備している。
　オ　前記アないしエに照らせば，本件発明と引用発明は，
「透明基材と，
　コレステリック液晶相を固定化してなる少なくとも１層の近赤外線反射層とを有する赤外線カットフィルムであって，
　層構成中のいずれかの層が近赤外線吸収剤を含む赤外線カットフィルム。」
である点で一致し，次の点で一応相違する。
相違点１：
　本件発明の「近赤外線吸収剤」は，一般式（１）で表される化合物であって，極大吸収波長が７５０ｎｍ〜９２０ｎｍにあるのに対して，
　引用発明の「色材」は，一般式（１）で表される化合物には特定されておらず，また，吸収極大波長が７８０ないし９４０ｎｍの範囲にあるものの，７５０ないし９２０ｎｍの範囲にあるとは限らない（９２０ないし９４０ｎｍの範囲にある可能性がある）点。
相違点２：
　本件発明では，「近赤外線吸収剤」を含むのが，「透明基材」及び「近赤外線反射層」とは別の層である「近赤外線吸収層」であるのに対して，
　引用発明では，「色材」を含有するのは，易接着層，下塗り層，配向層，及び「基板１２」のうち少なくとも１つであって，「光反射層１４ａ，１４ｂ，１６ａ及び１６ｂ」ではないものの，「基材１２」とは別の層とは限らない点。
相違点３：
　本件発明では，「近赤外線反射層」のうち少なくとも１層は７５０ｎｍ〜９００ｎｍにおける反射率の極大値が４０％以上であるのに対して，
　引用発明では，「光反射層１４ａ，１４ｂ，１６ａ及び１６ｂ」のいずれも７５０ないし９００ｎｍという波長範囲内に分光反射率が４０％以上となる極大値を有していない点。
（２）相違点１の判断
　ア　引用文献８の【００７９】には，「色材」を利用すると，透過光に色味が生じる場合があること，したがって，車のフロントガラスといった着色が好ましくない用途においては，吸収極大波長が７８０〜９４０ｎｍである吸収材料とともに，「他の吸収特性を示す吸収材料」を併用することで，色味をニュートラルに調整してもよい旨が記載されているところ，【０１２７】の【表７】には，「色材」としてシアン染料を配向層に含有させつつも「他の吸収特性を示す吸収材料」を併用していない実施例８，９及び１１について，その「透過光色味評価」の欄に，「よく観ると色味があるが，気にならない」との評価である「○」とともに「（薄い緑）」という評価が記され，同様の構成の実施例１０については，「よく観ると色味があり，気になる」との評価である「△」とともに「（青）」という評価が記されている。しかるに，引用発明の色味を解消するために，引用文献８の【００７９】に記載された「他の吸収特性を示す吸収材料」との併用という色味解消手段を用いた場合，可視領域における平均透過率が幾分か低下してしまうことは，当業者が容易に予測できることである。
　一方，前記４（２）イで認定した引用文献１記載事項によれば，「例示化合物（Ｄ−１４２）」は，近赤外線吸収能を有するとともに，可視部での吸収がきわめて低い近赤外吸収性色素であって，当該例示化合物（Ｄ−１４２）を含有する硬化膜は，吸収極大波長が約８５０ｎｍにあり，極めて高い不可視性を有し，かつ，非常に高い光堅牢性を示すものであるところ，当該「例示化合物（Ｄ−１４２）」は，「７８０ないし９４０ｎｍの波長領域に吸収特性を示す」という引用発明の「色材」の要件を満足している。そして，引用発明において，「色材」として，当該「例示化合物（Ｄ−１４２）」を用いれば，色味を生じることなく遮熱性能を向上することができ，しかも，可視領域における平均透過率の低下といった問題が生じることもないことは，当業者が容易に理解できることがらである。
　そうすると，引用発明において，可視領域における平均透過率の低下を招くことなく色味を解消するために，「色材」として，引用文献１記載事項における「例示化合物（Ｄ−１４２）」を用いることは，引用文献１の記載に接した当業者が容易に想到し得たことというほかない。
　イ　引用文献１記載事項の「例示化合物（Ｄ−１４２）」は，相違点１に係る本件発明の発明特定事項の「一般式（１）で表される化合物であって，極大吸収波長が７５０ｎｍ〜９２０ｎｍにある」「近赤外線吸収剤」に該当する化合物であるから（本件明細書に記載された実施例１で「近赤外線吸収剤」として用いている「例示化合物（Ｄ−１４２）」と同一の化合物である。），前記アで述べた構成の変更を行った引用発明は，相違点１に係る本件発明の発明特定事項に相当する構成を具備している。
　以上のとおりであるから，引用発明を，相違点１に係る本件発明の発明特定事項に相当する構成を具備したものとすることは，引用文献１記載事項に基づいて，当業者が容易に想到し得たことである。
（３）相違点２の判断
　引用発明は，「色材」を，易接着層，下塗り層，配向層，及び基板１２のうち少なくとも１つに含有させたものであるところ，そのいずれの層に含有させるのかは，当業者が適宜決定すれば足りる設計上の事項である。
　また，引用文献８に記載された実施例８ないし１１では，「色材」であるシアン染料ダイレクトブルー７９を，配向層に含有させている。
　そうすると，引用発明において，「色材」を，「光反射層１４ａ，１４ｂ，１６ａ及び１６ｂ」及び「基材１２」とは別の層である易接着層，下塗り層及び配向層のいずれかの層に含有させることは，引用文献８に記載されたも同然の事項であって，相違点２は実質的な相違点でないというべきであるか，少なくとも，引用発明を，相違点２に係る本件発明の発明特定事項に相当する構成を具備したものとすることは，当業者が適宜なし得たことというべきである。
（４）相違点３の判断
　ア　引用文献８の【００２８】には，光反射層１４ａと１４ｂによる反射中心波長λ14が１０１０ないし１０７０ｎｍの範囲にあるピークスペクトルや，光反射層１６ａと１６ｂによる反射中心波長λ16が１１９０ないし１２９０ｎｍの範囲にあるピークスペクトル以外の赤外線波長領域に，選択反射特性を有する光反射層の１組をさらに積層してもよい旨が記載され，当該追加する光反射層の１組における選択反射特性の波長域として，７８０ないし９４０ｎｍが例示されている（なお，７８０ないし９４０ｎｍという「波長域に合わせた選択反射特性を有」する旨の引用文献８の【００２８】の表現は，７８０ないし９４０ｎｍという波長範囲に反射中心波長を有することを意味していると解される。）。また，所定の波長領域の光線（可視光線ばかりでなく，紫外線及び赤外線を含む意味で用いている。）をカットする光線カットフィルタ部材において，前記波長領域の光線をそれぞれ吸収及び反射する吸収層及び反射層を併用することは，光線カットフィルタ部材の技術分野における常套手段でもある。そうすると，引用発明において，７８０ないし９４０ｎｍの波長領域に吸収特性を示す「色材」（前記（２）アで述べた構成の変更を行った引用発明においては「例示化合物（Ｄ−１４２）」）を含有する層に加えて，７８０ないし９４０ｎｍという波長範囲に反射中心波長を有する光反射層の１組（それぞれのコレステリック液晶相の螺旋方向が互いに逆であるとともに，その反射中心波長が同一である光反射層の１組）を，「光反射層１４ａ，１４ｂ，１６ａ及び１６ｂ」とは別に設けることは，引用文献８の記載にしたがって，当業者が適宜になし得たことというほかない。
　しかるに，追加する光反射層の１組の反射中心波長を，７８０ないし９４０ｎｍという波長範囲の中の如何なる値に設定するのかは，当業者が適宜決定すれば足りる設計上の事項にすぎない。（前記（２）アで述べた構成の変更を行った引用発明において，追加する光反射層の１組の反射中心波長を，「例示化合物（Ｄ−１４２）」の吸収極大波長約８５０ｎｍと同程度の波長に設定すれば，必然的に「７５０ｎｍ〜９００ｎｍ」という相違点３に係る本願発明の反射率の極大値の要件を満足することになるともいえる。）
　以上によれば，引用発明において，コレステリック液晶相を固定してなり，螺旋ピッチに基づいて特定の波長の光を反射する光選択反射性を示し，それぞれのコレステリック液晶相の螺旋方向が互いに逆であるとともに，その反射中心波長が同一である光反射層の１組であって，７５０ないし９００ｎｍという波長範囲に極大値を有する光反射層の１組を追加することは，当業者が容易になし得たことである。
　イ　また，引用発明において設けられた光反射層について，その反射率の極大値は大きければ大きいほど（無偏光の光に対する理論上の反射率の最大値は５０％である。），遮熱効果が向上することは，当業者に自明であるところ，反射率の極大値が４０％以上となるようなコレステリック液晶固定化反射層は，査定理由で引用された引用文献３（図５等を参照。）のほか，例えば，特開２００９−５３３２７号公報（【００７５】，図８等を参照。），特開２００８−４６３９７号公報（【００５７】，【００５８】等を参照。），特開平１０−２３９６８４号公報（【００３５】，図７等を参照。）等にみられるように，本件出願の出願前に周知であったと認められるから，引用発明において，（前記アで述べた追加の光反射層の１組を含めて）光反射層の反射率の極大値を４０％以上とすることは，当業者が適宜行う設計上の事項というべきである。
　ウ　前記ア及びイによれば，引用発明において，コレステリック液晶相を固定してなり，螺旋ピッチに基づいて特定の波長の光を反射する光選択反射性を示し，それぞれのコレステリック液晶相の螺旋方向が互いに逆であるとともに，その反射中心波長が同一である光反射層の１組であって，７５０ないし９００ｎｍにおける反射率の極大値が４０％以上であるような光反射層の１組を追加すること，すなわち，相違点３に係る本件発明の発明特定事項に相当する構成を具備したものとすることは，当業者が容易に想到し得たことである。
（５）効果について
　本件発明の効果は，引用文献１の記載及び周知事項に基づいて，当業者が予測できた程度のものである。
（６）請求人の主張について
　審判請求書において，請求人は，７５０〜９００ｎｍにおける反射率の極大値を４０％以上まで高めることによって，本件発明が遮熱性能の高い赤外線カットフィルムを得られるという顕著な効果を奏するところ，査定理由で引用された各引用例からこのような効果を予測することはできないなどと主張するが，引用発明は，主に建造物及び車両等の窓の遮熱に利用される赤外光反射板であるところ，光反射層による近赤外線の反射率が高いほど遮熱効果が向上することは，当業者に自明な事項であるから，請求人の主張する効果が，当業者が予測し得なかった効果であるとは認められない。
（５）まとめ
　以上のとおりであるから，本件発明は，引用発明及び引用文献１記載事項に基づいて，当業者が容易に発明をすることができたものである。
６　むすび
　本件出願の請求項１に係る発明は，引用発明及び引用文献１記載事項に基づいて，当業者が容易に発明をすることができたものであるから，他の請求項に係る発明について検討するまでもなく，本件出願は，特許法２９条２項の規定により特許を受けることができない。
　よって，結論のとおり審決する。